"下記式1で表されるアダマンタン誘導体。式中、R1~R5はそれぞれ、水素又はメチル基であり、mは0~10の整数であり、nは1~10の整数である。請求項1に記載のアダマンタン誘導体を含む歯科用組成物。請求項2に記載の歯科用組成物を用いた歯科用コンポジットレジン。請求項2に記載の歯科用組成物を用いた歯科用接着材。請求項2に記載の歯科用組成物を用いた歯科用セメント。請求項2に記載の歯科用組成物を用いた歯科用プライマー。本発明は、歯科材料に適用した場合に、機械的強度を高め、良好な操作性を付与できる重合性単量体を提供することを目的とする。また、本発明は、機械的強度が高く、優れた操作性を有する歯科用組成物とそれを用いた歯科材料を提供することを目的とする。本発明によれば、下記式1で表されるアダマンタン誘導体が提供される。式中、R1~R5はそれぞれ、水素又はメチル基であり、mは0~10の整数であり、nは1~10の整数である。また、本発明は、上記アダマンタン誘導体を含む歯科用組成物である。さらに、本発明は、上記歯科用組成物を用いた歯科用コンポジットレジン、歯科用接着材、歯科用セメント、及び、歯科用プライマーである。本発明によれば、歯科材料に適用した場合に、機械的強度を高め、良好な操作性を付与できるアダマンタン誘導体を提供できる。また、機械的強度が高く、優れた操作性を有する歯科用組成物とそれを用いた歯科材料を提供することができる。本発明のアダマンタン誘導体は、下記式1で表される。式1において、R1~R5はそれぞれ、水素又はメチル基である。mは0~10の整数であり、好ましくは、0~4である。nは1~10の整数であり、好ましくは、2~6である。本発明のアダマンタン誘導体は、例えば、下記式2で表されるアダマンタン類と、下記式3で表されるイソシアネート基を有するメタアクリレート類を反応させることにより合成できる。式中、R1~R5、m及びnは上記式1と同様である。上記式2で表されるアダマンタン類としては、1,3-アダマンタンジオール、2,4-アダマンタンジオール、1,4-アダマンタンジオール、1,3-アダマンタンジメタノール、2,4-アダマンタンジメタノール、1,4-アダマンタンジメタノール、1,3-アダマンタンジエタノール、2,4-アダマンタンジエタノール、1,4-アダマンタンジエタノール、1,3-アダマンタンジプロパノール、2,4-アダマンタンジプロパノール、1,4-アダマンタンジプロパノール等が挙げられる。上記式3で表されるメタアクリレート類としては、2-アクリロイルオキシメチルイソシアネート、2-メタクリロイルオキシメチルイソシアネート、2-アクリロイルオキシエチルイソシアネート、2-メタクリロイルオキシエチルイソシアネート等が挙げられる。触媒としては、アミン類及び有機金属化合物が使用できる。アミン類としては、トリエチルアミン、トリブチルアミン、トリオクチルアミン等が挙げられる。有機金属化合物としては、ウレタン化反応に対して触媒活性のある有機金属化合物が使用できる。具体的には、ナフテン酸コバルト等の有機コバルト化合物、テトラ-n-ブチルスズ、トリメチルスズヒドロキシド、ジメチル二塩化スズ、ジ-n-ブチルスズジラウレート、オクトエ酸スズ等の有機スズ化合物を例示することができる。触媒の使用量は、原料であるアダマンタン類1モルに対して、通常、0.01~10モル程度が好ましく、特に0.01~5モルであることが好ましい。触媒の使用量が0.01モル未満の場合、触媒の効率が低下し反応時間が長くなるおそれがある。一方、10モルを超えると、使用量の増加による効果が得られなくなる。触媒の使用量が5モル以下であると、触媒の効果と経済性のバランスが良好となる。反応は、無溶媒系で実施してもよく、また、溶媒を使用して実施してもよい。本発明では、アダマンタン類の溶解度が、好ましくは0.5質量以上、より好ましくは10質量以上である溶媒を使用することができる。具体的には、ヘキサン、ヘプタン、トルエン、ジメチルホルムアミドDMF、ジメチルアセトアミドDMAc、ジメチルスルホキシドDMSO、酢酸エチル、ジエチルエーテル、テトラヒドロフラン、アセトン、メチルエチルケトン、メチルイソブチルケトンMIBK等が挙げられる。反応時間の観点から、DMF、DMSOが好ましい。溶媒は、1種を単独で使用してもよく、2種以上を組み合わせて使用してもよい。溶媒は、反応系におけるアダマンタン類の濃度が0.5質量以上となるように使用することが好ましい。より好ましくは10質量以上である。尚、溶媒中においてアダマンタン類は懸濁状態でもよいが、溶解していることが望ましい。アダマンタン類とメタアクリレート類との反応温度は、通常、0~150°C程度が好ましく、より好ましくは20~100°Cである。温度が低すぎると、反応速度が低下するため反応時間が長くなる。反応温度が0°C以上であると、反応速度が低下せず、反応時間が短縮される。また、反応温度が150°Cより高いと、生成物の着色が激しくなる。反応温度が100°C以下であれば着色の少ない生成物を得ることができる。反応の際の圧力は、絶対圧力で0.01~10MPa程度が好ましく、より好ましくは常圧~1MPaである。圧力が高すぎると、安全上問題があり、特別な装置が必要となるため産業上有用ではない。圧力が10MPa以下であると、安全性が確保されるので特別な装置が不要となり、産業上有用である。反応時間は、通常、1分~24時間程度が好ましく、より好ましくは1~15時間である。本発明では反応終了後に、蒸留、晶析、カラム分離等により目的物を精製してもよい。精製方法は、生成物の性状と不純物の種類により選択できる。本発明のアダマンタン誘導体の例としては、以下、化学式に示すもの等が挙げられる。本発明の歯科用組成物は、上述した本発明のアダマンタン誘導体を含む。アダマンタン誘導体以外の成分については、歯科用組成物の用途に応じて適宜選択すればよい。歯科用組成物は、例えば、重合性単量体特にメタアクリル酸エステル化合物を含む歯科用組成物において、当該公知の重合性単量体の一部又は全部を、上記のアダマンタン誘導体に置き換えた構成とすればよい。本発明の歯科用組成物がアダマンタン誘導体以下、Aと成分表記する以外に含んでいてよい成分としては、例えば、1個の重合性基と1個以上の水酸基とを有する重合性単量体B、酸性基を有する重合性単量体C、架橋性の重合性単量体D等の重合性単量体成分、及び重合開始剤E、重合促進剤F、フィラーG、溶媒H等が挙げられる。以下、組成物が含んでよい各成分について説明する。尚、本明細書中で述べる重合性単量体成分の全量とは、アダマンタン誘導体A及び重合性単量体B~Dの総重量を示す。アダマンタン誘導体Aの配合量としては、歯科用組成物の用途に応じて適宜決定すればよく、重合性単量体成分の全量100質量部中において、アダマンタン誘導体Aは10~95質量部含有されることが好ましい。アダマンタン誘導体Aの配合量がこのような範囲にある組成物を歯科用組成物として用いた場合には、機械的強度が高い、又は、象牙質のコラーゲン層への浸透が良好であり、接着強度が高いという利点を有する。アダマンタン誘導体Aの配合量が10質量部未満の場合、十分な機械的強度が得られない、又は、接着強度が低下するとともに接着耐久性が低下する等のおそれがある。さらに好適には40質量部以上である。一方、アダマンタン誘導体Aの配合量が95質量部を超える場合、操作性が悪くなる、又は、脱灰が不十分となり、十分な接着強度が得られなくなるおそれがあり、さらに好適には85質量部以下である。以下の説明において、一官能性、二官能性及び三官能性という用語を使用するが、一官能性、二官能性及び三官能性とは、1分子中に重合性基を1個、2個及び3個有することをそれぞれ表わす。この重合性基は、ビニル基又はラジカル共重合可能な基である。本発明の歯科用組成物は、1個の重合性基と水酸基1個以上とを有する重合性単量体Bを含有していてもよい。前記歯科用組成物が、重合性単量体Bを含む場合、接着強度が良好となる。重合性単量体Bが重合性基を有することによりラジカル重合が可能となるとともに、他の単量体との共重合が可能となる。1個の重合性基と1個以上の水酸基とを有する重合性単量体Bとしては特に限定されない。重合性基は、ビニル基又はラジカル共重合可能な基である。ラジカル重合が容易である観点からは、重合性基はメタアクリル基又はメタアクリルアミド基が好ましい。重合性単量体Bは好ましくは歯科用組成物の成分として用いられるが、口腔内は湿潤な環境であるため、加水分解等により重合性基が脱離するおそれがある。脱離した重合性基の生体への刺激性を考慮した場合、重合性基は、メタクリル基又はメタクリルアミド基であることが好ましい。また、重合性単量体Bは、水酸基を1個以上有するため親水性が良好であり、かつ、重合性基を1個有する一官能性重合体単量体であるため、アダマンタン誘導体A及び、重合性単量体Bを含む本発明の組成物を歯科用組成物として用いた場合には、象牙質のコラーゲン層への浸透性がさらに良好になるという効果もある。このような重合性単量体Bとしては、例えば、2-ヒドロキシエチルメタアクリレート、3-ヒドロキシプロピルメタアクリレート、4-ヒドロキシブチルメタアクリレート、6-ヒドロキシヘキシルメタアクリレート、10-ヒドロキシデシルメタアクリレート、プロピレングリコールモノメタアクリレート、グリセロールモノメタアクリレート、エリスリトールモノメタアクリレート、N-メチロールメタアクリルアミド、N-ヒドロキシエチルメタアクリルアミド、N、N-ジヒドロキシエチルメタアクリルアミド等が挙げられるが、これらの中でも、象牙質のコラーゲン層への良好な浸透性を維持する観点からは、2-ヒドロキシエチルメタアクリレート、3-ヒドロキシプロピルメタアクリレート、グリセロールモノメタアクリレート、エリスリトールモノメタアクリレートが好ましく、特に好ましくは2-ヒドロキシエチルメタクリレートである。前記重合性単量体Bの配合量は特に限定されないが、重合性単量体成分の全量100質量部に対して、重合性単量体Bを5~90質量部含有してなることが好ましい。重合性単量体Bの配合量がこのような範囲にある組成物を歯科用組成物として用いた場合、象牙質のコラーゲン層への浸透が良好であるとともに、接着強度が良好であるため好ましい。重合性単量体Bの配合量が5質量部未満の場合、重合性単量体Bによる象牙質のコラーゲン層への浸透の寄与が得られないおそれがあるとともに、接着強度が低下するおそれがある。重合性単量体Bの配合量は、5質量部以上であることがより好ましく、10質量部以上であることがさらに好ましく、15質量部以上であることが特に好ましい。一方、重合性単量体Bの配合量が90質量部を超える場合、十分な硬化性が得られずに硬化物の機械的強度が低下するおそれがある。このため、接着強度が低下するおそれがある。重合性単量体Bの配合量は、80質量部以下であることがより好ましく、75質量部以下であることがさらに好ましく、70質量部以下であることが特に好ましい。本発明の歯科用組成物は、酸性基を有する重合性単量体Cを含有していてもよい。酸性基を有する重合性単量体Cとしては、特に限定されないが、分子内に1個のカルボキシル基又はその酸無水物基を有する一官能性重合性単量体、分子内に複数のカルボキシル基又はその酸無水物基を有する一官能性重合性単量体、分子内にホスフィニコオキシ基又はホスホノオキシ基を有する一官能性重合性単量体一官能性ラジカル重合性リン酸エステルと呼ぶことがある等が挙げられる。分子内に1個のカルボキシル基又はその酸無水物基を有する一官能性重合性単量体の例としては、メタアクリル酸、N-メタアクリロイルグリシン、N-メタアクリロイルアスパラギン酸、N-メタアクリロイル-5-アミノサリチル酸、2-メタアクリロイルオキシエチルハイドロジェンサクシネート、2-メタアクリロイルオキシエチルハイドロジェンフタレート、2-メタアクリロイルオキシエチルハイドロジェンマレート、6-メタアクリロイルオキシエチルナフタレン-1,2,6-トリカルボン酸、O-メタアクリロイルチロシン、N-メタアクリロイルチロシン、N-メタアクリロイルフェニルアラニン、N-メタアクリロイル-p-アミノ安息香酸、N-メタアクリロイル-o-アミノ安息香酸、p-ビニル安息香酸、2-メタアクリロイルオキシ安息香酸、3-メタアクリロイルオキシ安息香酸、4-メタアクリロイルオキシ安息香酸、N-メタアクリロイル-5-アミノサリチル酸、N-メタアクリロイル-4-アミノサリチル酸等及びこれらの化合物のカルボキシル基を酸無水物基化した化合物が挙げられる。分子内に複数のカルボキシル基又はその酸無水物基を有する一官能性重合性単量体の例としては、11-メタアクリロイルオキシウンデカン-1,1-ジカルボン酸、10-メタアクリロイルオキシデカン-1,1-ジカルボン酸、12-メタアクリロイルオキシドデカン-1,1-ジカルボン酸、6-メタアクリロイルオキシヘキサン-1,1-ジカルボン酸、2-メタアクリロイルオキシエチル-3’-メタクリロイルオキシ-2’-3,4-ジカルボキシベンゾイルオキシプロピルサクシネート、4-2-メタアクリロイルオキシエチルトリメリテートアンハイドライド、4-2-メタアクリロイルオキシエチルトリメリテート、4-メタアクリロイルオキシエチルトリメリテート、4-メタアクリロイルオキシブチルトリメリテート、4-メタアクリロイルオキシヘキシルトリメリテート、4-メタアクリロイルオキシデシルトリメリテート、4-メタアクリロイルオキシブチルトリメリテート、6-メタアクリロイルオキシエチルナフタレン-1,2,6-トリカルボン酸無水物、6-メタアクリロイルオキシエチルナフタレン-2,3,6-トリカルボン酸無水物、4-メタアクリロイルオキシエチルカルボニルプロピオノイル-1,8-ナフタル酸無水物、4-メタアクリロイルオキシエチルナフタレン-1,8-トリカルボン酸無水物、9-メタアクリロイルオキシノナン-1,1-ジカルボン酸、13-メタアクリロイルオキシトリデカン-1,1-ジカルボン酸、11-メタアクリルアミドウンデカン-1,1-ジカルボン酸等が挙げられる。分子内にホスフィニコオキシ基又はホスホノオキシ基を有する一官能性重合性単量体一官能性ラジカル重合性リン酸エステルと呼ぶことがあるの例としては、2-メタアクリロイルオキシエチルジハイドロジェンフォスフェート、2-メタアクリロイルオキシエチルフェニルハイドロジェンフォスフェート、10-メタアクリロイルオキシデシルジハイドロジェンフォスフェート、6-メタアクリロイルオキシヘキシルジハイドロジェンフォスフェート、2-メタアクリロイルオキシエチル-2-ブロモエチルハイドロジェンフォスフェート、2-メタアクリルアミドエチルジハイドロジェンフォスフェート、ビス6-メタアクリロイルオキシヘキシルハイドロジェンフォスフェート、ビス10-メタアクリロイルオキシデシルハイドロジェンフォスフェート、ビス{2-メタアクリロイルオキシ-1-ヒドロキシメチルエチル}ハイドロジェンフォスフェート等が挙げられる。その他の酸性基を有する一官能性重合性単量体として、2-メタアクリルアミド-2-メチルプロパンスルホン酸、10-スルホデシルメタアクリレート等の分子内にスルホ基を有する一官能性重合性単量体等が挙げられる。本発明の歯科用組成物は、重合性単量体成分の全量100質量部中において、酸性基を有する重合性単量体Cを1~70質量部含有していてもよい。酸性基を有する重合性単量体Cの配合量がこのような範囲にある組成物を歯科用組成物として用いた場合には、酸性基を有する重合性単量体C自身が酸エッチング効果やプライマー処理効果を有するので、酸エッチング処理やプライマー処理等の前処理を必要としない等の利点を有する。したがって、酸性基を有する重合性単量体Cを組み合わせることにより、簡便であり接着強度が高く、かつ接着耐久性が良好な歯科用接着材、特に好ましくは1液型歯科用接着材を提供することができる。酸性基を有する重合性単量体Cの配合量が1質量部未満の場合、酸エッチング効果やプライマー処理効果が得られないおそれがあり、より好適には2質量部以上であり、さらに好適には5質量部以上である。一方、酸性基を有する重合性単量体Cの配合量が50質量部を超える場合、十分な硬化性が得られず、接着性能の低下を招くおそれがあり、より好適には60質量部以下であり、さらに好適には50質量部以下である。本発明の歯科用組成物は、架橋性の重合性単量体Dを有していてもよい。架橋性の重合性単量体Dとしては、特に限定されないが、芳香族化合物系の二官能性重合性単量体、脂肪族化合物系の二官能性重合性単量体、三官能性以上の重合性単量体等が挙げられる。芳香族化合物系の二官能性重合性単量体の例としては、2,2-ビスメタアクリロイルオキシフェニルプロパン、2,2-ビス4-3-メタアクリロイルオキシ-2-ヒドロキシプロポキシフェニルプロパン通称Bis-GMA、2,2-ビス4-メタアクリロイルオキシフェニルプロパン、2,2-ビス4-メタアクリロイルオキシポリエトキシフェニルプロパン、2,2-ビス4-メタアクリロイルオキシジエトキシフェニルプロパン、2,2-ビス4-メタアクリロイルオキシテトラエトキシフェニルプロパン、2,2-ビス4-メタアクリロイルオキシペンタエトキシフェニルプロパン、2,2-ビス4-メタアクリロイルオキシジプロポキシフェニルプロパン、2-4-メタアクリロイルオキシジエトキシフェニル-2-4-メタアクリロイルオキシジエトキシフェニルプロパン、2-4-メタアクリロイルオキシジエトキシフェニル-2-4-メタアクリロイルオキシジトリエトキシフェニルプロパン、2-4-メタアクリロイルオキシジプロポキシフェニル-2-4-メタアクリロイルオキシトリエトキシフェニルプロパン、2,2-ビス4-メタアクリロイルオキシプロポキシフェニルプロパン、2,2-ビス4-メタアクリロイルオキシイソプロポキシフェニルプロパン、1,4-ビス2-メタアクリロイルオキシエチルピロメリテート等が挙げられる。脂肪族化合物系の二官能性重合性単量体の例としては、エチレングリコールジメタアクリレート、ジエチレングリコールジメタアクリレート、トリエチレングリコールジメタアクリレート通称3G、プロピレングリコールジメタアクリレート、ブチレングリコールジメタアクリレート、ネオペンチルグリコールジメタアクリレート、ポリエチレングリコールジメタアクリレート、1,3-ブタンジオールジメタアクリレート、1,5-ペンタンジオールジメタアクリレート、1,6-ヘキサンジオールジメタアクリレート、1,10-デカンジオールジメタアクリレート、1,2-ビス3-メタクリロイルオキシ-2-ヒドロキシプロポキシエタン及び2,2,4-トリメチルヘキサメチレンビス2-カルバモイルオキシエチルジメタクリレート通称UDMA等が挙げられる。三官能性以上の重合性単量体の例としては、トリメチロールプロパントリメタアクリレート、トリメチロールエタントリメタアクリレート、トリメチロールメタントリメタアクリレート、ペンタエリスリトールトリメタアクリレート、ペンタエリスリトールテトラメタアクリレート、ジペンタエリスリトールテトラメタアクリレート、ジペンタエリスリトールペンタメタアクリレート、ジペンタエリスリトールヘキサメタアクリレート、N,N-2,2,4-トリメチルヘキサメチレンビス2-アミノカルボキシプロパン-1,3-ジオールテトラメタクリレート、及び1,7-ジアクリロイルオキシ-2,2,6,6-テトラアクリロイルオキシメチル-4-オキシヘプタン等が挙げられる。本発明の歯科用組成物は、重合性単量体成分の全量100質量部中において、架橋性の重合性単量体Dを5~90質量部含有していてもよい。架橋性の重合性単量体Dの配合量がこのような範囲にある組成物を歯科用組成物として用いた場合には、機械的強度、又は、接着強度がさらに向上する等の利点を有する。架橋性の重合性単量体Dの配合量が5質量部未満の場合、充分な機械的強度、又は、接着強度が得られないおそれがあり、より好適には10質量部以上であり、さらに好適には15質量部以上である。一方、架橋性の重合性単量体Dの配合量が90質量部を超える場合、操作性が悪くなる、又は、象牙質のコラーゲン層への浸透が不十分となり、高い接着強度が得られなくなるおそれがあり、より好適には80質量部以下であり、さらに好適には70質量部以下である。本発明の歯科用組成物は、必要に応じ、上記A、B、C及びD以外の重合性単量体を含んでいてもよい。本発明に用いられる重合開始剤Eは、一般工業界で使用されている重合開始剤から選択して使用でき、中でも歯科用途に用いられている重合開始剤が好ましく用いられる。特に、光重合及び化学重合の重合開始剤が、単独で又は2種以上適宜組み合わせて使用される。光重合開始剤としては、ビスアシルホスフィンオキサイド類、水溶性アシルホスフィンオキサイド類、チオキサントン類又はチオキサントン類の第4級アンモニウム塩、ケタール類、α-ジケトン類、クマリン類、アントラキノン類、ベンゾインアルキルエーテル化合物類、α-アミノケトン系化合物等が挙げられる。上記光重合開始剤として用いられるビスアシルホスフィンオキサイド類のうち、アシルホスフィンオキサイド類としては、2,4,6-トリメチルベンゾイルジフェニルホスフィンオキサイド、2,6-ジメトキシベンゾイルジフェニルホスフィンオキサイド、2,6-ジクロロベンゾイルジフェニルホスフィンオキサイド、2,4,6-トリメチルベンゾイルメトキシフェニルホスフィンオキサイド、2,4,6-トリメチルベンゾイルエトキシフェニルホスフィンオキサイド、2,3,5,6-テトラメチルベンゾイルジフェニルホスフィンオキサイド、ベンゾイルジ-2,6-ジメチルフェニルホスホネート等が挙げられる。ビスアシルホスフィンオキサイド類としては、ビス-2,6-ジクロロベンゾイルフェニルホスフィンオキサイド、ビス-2,6-ジクロロベンゾイル-2,5-ジメチルフェニルホスフィンオキサイド、ビス-2,6-ジクロロベンゾイル-4-プロピルフェニルホスフィンオキサイド、ビス-2,6-ジクロロベンゾイル-1-ナフチルホスフィンオキサイド、ビス-2,6-ジメトキシベンゾイルフェニルホスフィンオキサイド、ビス-2,6-ジメトキシベンゾイル-2,4,4-トリメチルペンチルホスフィンオキサイド、ビス-2,6-ジメトキシベンゾイル-2,5-ジメチルフェニルホスフィンオキサイド、ビス-2,4,6-トリメチルベンゾイルフェニルホスフィンオキサイド、2,5,6-トリメチルベンゾイル-2,4,4-トリメチルペンチルホスフィンオキサイド等が挙げられる。上記光重合開始剤として用いられる水溶性アシルホスフィンオキサイド類は、アシルホスフィンオキサイド分子内にアルカリ金属イオン、アルカリ土類金属イオン、ピリジニウムイオン又はアンモニウムイオンを有することが好ましい。例えば、水溶性アシルホスフィンオキサイド類は、欧州特許第0009348号明細書又は特開昭57-197289号公報に開示されている方法により合成することができる。上記水溶性アシルホスフィンオキサイド類の具体例としては、モノメチルアセチルホスフォネートナトリウム、モノメチル1-オキソプロピルホスフォネートナトリウム、モノメチルベンゾイルホスフォネートナトリウム、モノメチル1-オキソブチルホスフォネートナトリウム、モノメチル2-メチル-1-オキソプロピルホスフォネートナトリウム、アセチルホスフォネートナトリウム、モノメチルアセチルホスフォネートナトリウム、アセチルメチルホスフォネートナトリウム、メチル4-ヒドロキシメトキシホスフィニル-4-オキソブタノエートナトリウム塩、メチル-4-オキソホスフォノブタノエートモノナトリウ厶塩、アセチルフェニールホスフィネートナトリウム塩、1-オキソプロピルペンチルホスフィネートナトリウム、メチル-4-ヒドロキシペンチルホスフィニル-4-オキソブタノエートナトリウム塩、アセチルペンチルホスフィネートナトリウム、アセチルエチルホスフィネートナトリウム、メチル1,1-ジメチルメチルホスフィネートナトリウム、1,1-ジエトキシエチルメチルホスフィネートナトリウム、1,1-ジエトキシエチルメチルホスフィネートナトリウム、メチル-4-ヒドロキシメチルホスフィニル-4-オキソブタノエートリチウム塩、4-ヒドロキシメチルホスフィニル-4-オキソブタノイックアシッドジリチウム塩、メチル2-メチル-1,3-ジオキソラン-2-イルホスフィネートナトリウム塩、メチル2-メチル-1,3-チアゾリジン-2-イルフォスフォナイトナトリウム塩、2-メチルパーヒドロ-1,3-ジアジン-2-イルホスフォナイトナトリウム塩、アセチルホスフィネートナトリウム塩、1,1-ジエトキシエチルホスフォナイトナトリウム塩、1,1-ジエトキシエチルメチルホスフォナイトナトリウム塩、メチル2-メチルオキサチオラン-2-イルホスフィネートナトリウム塩、メチル2,4,5-トリメチル-1,3-ジオキソラン-2-イルホスフィネートナトリウム塩、メチル1,1-プロポキシエチルホスフィネートナトリウム塩、1-メトキシビニルメチルホスフィネートナトリウム塩、1-エチルチオビニルメチルホスフィネートナトリウム塩、メチル2-メチルパーヒドロ-1,3-ジアジン-2-イルホスフィネートナトリウム塩、メチル2-メチルパーヒドロ-1,3-チアジン-2-イルホスフィネートナトリウム塩、メチル2-メチル-1,3-ジアゾリジン-2-イルホスフィネートナトリウム塩、メチル2-メチル-1,3-チアゾリジン-2-イルホスフィネートナトリウム塩、2,2-ジシアノ-1-メチルエチニルホスフィネートナトリウム塩、アセチルメチルホスフィネートオキシムナトリウ厶塩、アセチルメチルホスフィネート-O-ベンジルオキシムナトリウム塩、1-[N-エトキシイミノエチル]メチルホスフィネートナトリウム塩、メチル1-フェニルイミノエチルホスフィネートナトリウム塩、メチル1-フェニルヒドラゾンエチルホスフィネートナトリウム塩、[1-2,4-ジニトロフェニルヒドラゾノエチル]メチルホスフィネートナトリウム塩、アセチルメチルホスフィネートセミカルバゾンナトリウム塩、1-シアノ-1-ヒドロキシエチルメチルホスフィネートナトリウム塩、ジメトキシメチルメチルホスフィネートナトリウム塩、フォーミルメチルホスフィネートナトリウム塩、1,1-ジメトキシプロピルメチルホスフィネートナトリウム塩、メチル1-オキソプロピルホスフィネートナトリウム塩、1,1-ジメトキシプロピルメチルホスフィネートドデシルグアニジン塩、1,1-ジメトキシプロピルメチルホスフィネートイソプロピルアミン塩、アセチルメチルホスフィネートチオセミカルバゾンナトリウム塩、1,3,5-トリブチル-4-メチルアミノ-1,2,4-トリアゾリウム1,1-ジメトキシエチル-メチルフホスフィネート、1-ブチル-4-ブチルアミノメチルアミノ-3,5-ジプロピル-1,2,4-トリアゾリウム1,1-ジメトキシエチル-メチルホスフィネート、2,4,6-トリメチルベンゾイルフェニルホスフィンオキサイドナトリウム塩、2,4,6-トリメチルベンゾイルフェニルホスフィンオキサイドカリウム塩、2,4,6-トリメチルベンゾイルフェニルホスフィンオキサイドのアンモニウム塩等が挙げられる。さらに、特開2000-159621号公報に記載されている化合物も挙げられる。これらビスアシルホスフィンオキサイド類及び水溶性アシルホスフィンオキサイド類の中でも、2,4,6-トリメチルベンゾイルジフェニルホスフィンオキサイド、2,4,6-トリメチルベンゾイルメトキシフェニルホスフィンオキサイド、ビス2,4,6-トリメチルベンゾイルフェニルホスフィンオキサイド及び2,4,6-トリメチルベンゾイルフェニルホスフィンオキサイドナトリウム塩が特に好ましい。上記光重合開始剤として用いられるチオキサントン類又はチオキサントン類の第4級アンモニウム塩としては、例えば、チオキサントン、2-クロルチオキサンセン-9-オン、2-ヒドロキシ-3-9-オキシ-9H-チオキサンテン-4-イルオキシ-N,N,N-トリメチル-プロパンアミニウムクロライド、2-ヒドロキシ-3-1-メチル-9-オキシ-9H-チオキサンテン-4-イルオキシ-N,N,N-トリメチル-プロパンアミニウムクロライド、2-ヒドロキシ-3-9-オキソ-9H-チオキサンテン-2-イルオキシ-N,N,N-トリメチル-プロパンアミニウムクロライド、2-ヒドロキシ-3-3,4-ジメチル-9-オキソ-9H-チオキサンテン-2-イルオキシ-N,N,N-トリメチル-1-プロパンアミニウムクロライド、2-ヒドロキシ-3-3,4-ジメチル-9H-チオキサンテン-2-イルオキシ-N,N,N-トリメチル-1-プロパンアミニウムクロライド、2-ヒドロキシ-3-1,3,4-トリメチル-9-オキソ-9H-チオキサンテン-2-イルオキシ-N,N,N-トリメチル-1-プロパンアミニウムクロライド等が使用できる。これらチオキサントン類又はチオキサントン類の第4級アンモニウム塩の中でも、特に好適なチオキサントン類は、2-クロルチオキサンセン-9-オンであり、特に好適なチオキサントン類の第4級アンモニウ厶塩は、2-ヒドロキシ-3-3,4-ジメチル-9H-チオキサンテン-2-イルオキシ-N,N,N-トリメチル-1-プロパンアミニウムクロライドである。上記光重合開始剤として用いられるケタール類の例としては、ベンジルジメチルケタール、ベンジルジエチルケタール等が挙げられる。上記光重合開始剤として用いられるα-ジケトン類としては、例えば、ジアセチル、ジベンジル、カンファーキノン、2,3-ペンタジオン、2,3-オクタジオン、9,10-フェナンスレンキノン、4,4’-オキシベンジル、アセナフテンキノン等が挙げられる。この中でも、可視光域に極大吸収波長を有している観点から、カンファーキノンが特に好ましい。上記光重合開始剤として用いられるクマリン化合物の例としては、3,3’-カルボニルビス7-ジエチルアミノクマリン、3-4-メトキシベンゾイルクマリン、3-チェノイルクマリン、3-ベンゾイル-5,7-ジメトキシクマリン、3-ベンゾイル-7-メトキシクマリン、3-ベンゾイル-6-メトキシクマリン、3-ベンゾイル-8-メトキシクマリン、3-ベンゾイルクマリン、7-メトキシ-3-p-ニトロベンゾイルクマリン、3-p-ニトロベンゾイルクマリン、3-ベンゾイル-8-メトキシクマリン、3,5-カルボニルビス7-メトキシクマリン、3-ベンゾイル-6-ブロモクマリン、3,3’-カルボニルビスクマリン、3-ベンゾイル-7-ジメチルアミノクマリン、3-ベンゾイルベンゾ[f]クマリン、3-カルボキシクマリン、3-カルボキシ-7-メトキシクマリン、3-エトキシカルボニル-6-メトキシクマリン、3-エトキシカルボニル-8-メトキシクマリン、3-アセチルベンゾ[f]クマリン、7-メトキシ-3-p-ニトロベンゾイルクマリン、3-p-ニトロベンゾイルクマリン、3-ベンゾイル-8-メトキシクマリン、3-ベンゾイル-6-ニトロクマリン、3-ベンゾイル-7-ジエチルアミノクマリン、7-ジメチルアミノ-3-4-メトキシベンゾイルクマリン、7-ジエチルアミノ-3-4-メトキシベンゾイルクマリン、7-ジエチルアミノ-3-4-ジエチルアミノクマリン、7-メトキシ-3-4-メトキシベンゾイルクマリン、3-4-ニトロベンゾイルベンゾ[f]クマリン、3-4-エトキシシンナモイル-7-メトキシクマリン、3-4-ジメチルアミノシンナモイルクマリン、3-4-ジフェニルアミノシンナモイルクマリン、3-[3-ジメチルベンゾチアゾール-2-イリデンアセチル]クマリン、3-[1-メチルナフト[1,2-d]チアゾール-2-イリデンアセチル]クマリン、3,3’-カルボニルビス6-メトキシクマリン、3,3’-カルボニルビス7-アセトキシクマリン、3,3’-カルボニルビス7-ジメチルアミノクマリン、3-2-ベンゾチアゾイル-7-ジエチルアミノクマリン、3-2-ベンゾチアゾイル-7-ジブチルアミノクマリン、3-2-ベンゾイミダゾイル-7-ジエチルアミノクマリン、3-2-ベンゾチアゾイル-7-ジオクチルアミノクマリン、3-アセチル-7-ジメチルアミノクマリン、3,3’-カルボニルビス7-ジブチルアミノクマリン、3,3’-カルボニル-7-ジエチルアミノクマリン-7’-ビスブトキシエチルアミノクマリン、10-[3-[4-ジメチルアミノフェニル]-1-オキソ-2-プロペニル]-2,3,6,7-1,1,7,7-テトラメチル1H,5H,11H-[1]ベンゾピラノ[6,7,8-ij]キノリジン-11-オン、10-2-ベンゾチアゾイル-2,3,6、7-テトラヒドロ-1,1,7,7-テトラメチル1H,5H,11H-[1]ベンゾピラノ[6,7,8-ij]キノリジン-11-オン等の特開平9-3109号公報、特開平10-245525号公報に記載されている化合物が挙げられる。上述のクマリン化合物の中でも、特に、3,3’-カルボニルビス7-ジエチルアミノクマリン及び3,3’-カルボニルビス7-ジブチルアミノクマリンが好適である。上記光重合開始剤として用いられるアントラキノン類の例としては、アントラキノン、1-クロロアントラキノン、2-クロロアントラキノン、1-ブロモアントラキノン、1,2-ベンズアントラキノン、1-メチルアントラキノン、2-エチルアントラキノン、1-ヒドロキシアントラキノン等が挙げられる。上記光重合開始剤として用いられるベンゾインアルキルエーテル類の例としては、ベンゾインメチルエーテル、ベンゾインエチルエーテル、ベンゾインイソプロピルエーテル、ベンゾインイソブチルエーテル等が挙げられる。上記光重合開始剤として用いられるα-アミノケトン類の例としては、2-メチル-1-[4-メチルチオフェニル]-2-モルフォリノプロパン-1-オン等が挙げられる。これらの光重合開始剤の中でも、ビスアシルホスフィンオキサイド類及びその塩、α-ジケトン類、及びクマリン化合物からなる群から選択される少なくとも1種を用いることが好ましい。これにより、可視及び近紫外領域での光硬化性に優れ、ハロゲンランプ、発光ダイオードLED、キセノンランプのいずれの光源を用いても十分な光硬化性を示す歯科用組成物が得られる。本発明に用いられる重合開始剤Eのうち化学重合開始剤としては、有機過酸化物が好ましく用いられる。上記の化学重合開始剤に使用される有機過酸化物は特に限定されず、公知のものを使用することができる。代表的な有機過酸化物としては、ケトンパーオキサイド、ハイドロパーオキサイド、ジアシルパーオキサイド、ジアルキルパーオキサイド、パーオキシケタール、パーオキシエステル、パーオキシジカーボネート等が挙げられる。上記化学重合開始剤として用いられるケトンパーオキサイドとしては、メチルエチルケトンパーオキサイド、メチルイソブチルケトンパーオキサイド、メチルシクロヘキサノンパーオキサイド及びシクロヘキサノンパーオキサイド等が挙げられる。上記化学重合開始剤として用いられるハイドロパーオキサイドとしては、2,5-ジメチルヘキサン-2,5-ジハイドロパーオキサイド、ジイソプロピルベンゼンハイドロパーオキサイド、クメンハイドロパーオキサイド及びt-ブチルハイドロパーオキサイド等が挙げられる。上記化学重合開始剤として用いられるジアシルパーオキサイドとしては、アセチルパーオキサイド、イソブチリルパーオキサイド、ベンゾイルパーオキサイド、デカノイルパーオキサイド、3,5,5-トリメチルヘキサノイルパーオキサイド、2,4-ジクロロベンゾイルパーオキサイド及びラウロイルパーオキサイド等が挙げられる。上記化学重合開始剤として用いられるジアルキルパーオキサイドとしては、ジ-t-ブチルパーオキサイド、ジクミルパーオキサイド、t-ブチルクミルパーオキサイド、2,5-ジメチル-2,5-ジt-ブチルパーオキシヘキサン、1,3-ビスt-ブチルパーオキシイソプロピルベンゼン及び2,5-ジメチル-2,5-ジt-ブチルパーオキシ-3-ヘキシン等が挙げられる。上記化学重合開始剤として用いられるパーオキシケタールとしては、1,1-ビスt-ブチルパーオキシ-3,3,5-トリメチルシクロヘキサン、1,1-ビスt-ブチルパーオキシシクロヘキサン、2,2-ビスt-ブチルパーオキシブタン、2,2-ビスt-ブチルパーオキシオクタン及び4,4-ビスt-ブチルパーオキシバレリックアシッド-n-ブチルエステル等が挙げられる。上記化学重合開始剤として用いられるパーオキシエステルとしては、α-クミルパーオキシネオデカノエート、t-ブチルパーオキシネオデカノエート、t-ブチルパーオキシピバレート、2,2,4-トリメチルペンチルパーオキシ-2-エチルヘキサノエート、t-アミルパーオキシ-2-エチルヘキサノエート、t-ブチルパーオキシ-2-エチルヘキサノエート、ジ-t-ブチルパーオキシイソフタレート、ジ-t-ブチルパーオキシヘキサヒドロテレフタラート、t-ブチルパーオキシ-3,3,5-トリメチルヘキサノエート、t-ブチルパーオキシアセテート、t-ブチルパーオキシベンゾエート及びt-ブチルパーオキシマレリックアシッド等が挙げられる。上記化学重合開始剤として用いられるパーオキシジカーボネートとしては、ジ-3-メトキシパーオキシジカーボネート、ジ-2-エチルヘキシルパーオキシジカーボネート、ビス4-t-ブチルシクロヘキシルパーオキシジカーボネート、ジイソプロピルパーオキシジカーボネート、ジ-n-プロピルパーオキシジカーボネート、ジ-2-エトキシエチルパーオキシジカーボネート及びジアリルパーオキシジカーボネート等が挙げられる。これらの有機過酸化物の中でも、安全性、保存安定性及びラジカル生成能力の総合的なバランスから、ジアシルパーオキサイドが好ましく用いられ、その中でもベンゾイルパーオキサイドが特に好ましく用いられる。本発明に用いられる重合開始剤Eの配合量は特に限定されないが、得られる組成物の硬化性等の観点からは、重合性単量体成分の全量100質量部に対して、重合開始剤Eを0.001~30質量部含有してなることが好ましい。重合開始剤Eの配合量が0.001質量部未満の場合、重合が十分に進行せず、機械的強度の低下、又は、接着力の低下を招くおそれがあり、より好適には0.05質量部以上である。一方、重合開始剤Eの配合量が30質量部を超える場合、重合開始剤自体の重合性能が低い場合には、十分な機械的強度が得られなくなる、又は、十分な接着強度が得られなくなるおそれがあり、さらには組成物からの析出を招くおそれがあるため、より好適には20質量部以下である。好ましい実施態様では、上述の重合開始剤Eは重合促進剤Fと共に用いられる。本発明に用いられる重合促進剤Fとしては、アミン類、スルフィン酸及びその塩、ボレート化合物、バルビツール酸誘導体、トリアジン化合物、銅化合物、スズ化合物、バナジウム化合物、ハロゲン化合物、アルデヒド類、チオール化合物等が挙げられる。重合促進剤Fとして用いられるアミン類は、脂肪族アミン及び芳香族アミンに分けられる。脂肪族アミンとしては、例えば、n-ブチルアミン、n-ヘキシルアミン、n-オクチルアミン等の第1級脂肪族アミン;ジイソプロピルアミン、ジブチルアミン、N-メチルエタノールアミン等の第2級脂肪族アミン;N-メチルジエタノールアミン、N-エチルジエタノールアミン、N-n-ブチルジエタノールアミン、N-ラウリルジエタノールアミン、2-ジメチルアミノエチルメタクリレート、N-メチルジエタノールアミンジメタクリレート、N-エチルジエタノールアミンジメタクリレート、トリエタノールアミンモノメタクリレート、トリエタノールアミンジメタクリレート、トリエタノールアミントリメタクリレート、トリエタノールアミン、トリメチルアミン、トリエチルアミン、トリブチルアミン等の第3級脂肪族アミン等が挙げられる。これらの中でも、組成物の硬化性及び保存安定性の観点から、第3級脂肪族アミンが好ましく、その中でもN-メチルジエタノールアミン及びトリエタノールアミンがより好ましく用いられる。また、芳香族アミンとしては、例えば、N,N-ビス2-ヒドロキシエチル-3,5-ジメチルアニリン、N,N-ジ2-ヒドロキシエチル-p-トルイジン、N,N-ビス2-ヒドロキシエチル-3,4-ジメチルアニリン、N,N-ビス2-ヒドロキシエチル-4-エチルアニリン、N,N-ビス2-ヒドロキシエチル-4-イソプロピルアニリン、N,N-ビス2-ヒドロキシエチル-4-t-ブチルアニリン、N,N-ビス2-ヒドロキシエチル-3,5-ジ-イソプロピルアニリン、N,N-ビス2-ヒドロキシエチル-3,5-ジ-t-ブチルアニリン、N,N-ジメチルアニリン、N,N-ジメチル-p-トルイジン、N,N-ジメチル-m-トルイジン、N,N-ジエチル-p-トルイジン、N,N-ジメチル-3,5-ジメチルアニリン、N,N-ジメチル-3,4-ジメチルアニリン、N,N-ジメチル-4-エチルアニリン、N,N-ジメチル-4-イソプロピルアニリン、N,N-ジメチル-4-t-ブチルアニリン、N,N-ジメチル-3,5-ジ-t-ブチルアニリン、4-N,N-ジメチルアミノ安息香酸エチルエステル、4-N,N-ジメチルアミノ安息香酸メチルエステル、N,N-ジメチルアミノ安息香酸n-ブトキシエチルエステル、4-N,N-ジメチルアミノ安息香酸2-メタクリロイルオキシエチルエステル、4-N,N-ジメチルアミノベンゾフェノン、4-ジメチルアミノ安息香酸ブチル等が挙げられる。これらの中でも、組成物に優れた硬化性を付与できる観点から、N,N-ジ2-ヒドロキシエチル-p-トルイジン、4-N,N-ジメチルアミノ安息香酸エチルエステル、N,N-ジメチルアミノ安息香酸n-ブトキシエチルエステル及び4-N,N-ジメチルアミノベンゾフェノンからなる群から選択される少なくとも1種が好ましく用いられる。重合促進剤Fとして用いられるスルフィン酸及びその塩としては、例えば、p-トルエンスルフィン酸、p-トルエンスルフィン酸ナトリウム、p-トルエンスルフィン酸カリウム、p-トルエンスルフィン酸リチウム、p-トルエンスルフィン酸カルシウム、ベンゼンスルフィン酸、ベンゼンスルフィン酸ナトリウム、ベンゼンスルフィン酸カリウム、ベンゼンスルフィン酸リチウム、ベンゼンスルフィン酸カルシウム、2,4,6-トリメチルベンゼンスルフィン酸、2,4,6-トリメチルベンゼンスルフィン酸ナトリウム、2,4,6-トリメチルベンゼンスルフィン酸カリウム、2,4,6-トリメチルベンゼンスルフィン酸リチウム、2,4,6-トリメチルベンゼンスルフィン酸カルシウム、2,4,6-トリエチルベンゼンスルフィン酸、2,4,6-トリエチルベンゼンスルフィン酸ナトリウム、2,4,6-トリエチルベンゼンスルフィン酸カリウム、2,4,6-トリエチルベンゼンスルフィン酸リチウム、2,4,6-トリエチルベンゼンスルフィン酸カルシウム、2,4,6-トリイソプロピルベンゼンスルフィン酸、2,4,6-トリイソプロピルベンゼンスルフィン酸ナトリウム、2,4,6-トリイソプロピルベンゼンスルフィン酸カリウム、2,4,6-トリイソプロピルベンゼンスルフィン酸リチウム、2,4,6-トリイソプロピルベンゼンスルフィン酸カルシウム等が挙げられ、ベンゼンスルフィン酸ナトリウム、p-トルエンスルフィン酸ナトリウム、2,4,6-トリイソプロピルベンゼンスルフィン酸ナトリウムが特に好ましい。重合促進剤Fとして用いられるボレート化合物は、好ましくはアリールボレート化合物である。好適に使用されるアリールボレート化合物を具体的に例示すると、1分子中に1個のアリール基を有するボレート化合物として、トリアルキルフェニルホウ素、トリアルキルp-クロロフェニルホウ素、トリアルキルp-フロロフェニルホウ素、トリアルキル3,5-ビストリフロロメチルフェニルホウ素、トリアルキル[3,5-ビス1,1,1,3,3,3-ヘキサフロロ-2-メトキシ-2-プロピルフェニル]ホウ素、トリアルキルp-ニトロフェニルホウ素、トリアルキルm-ニトロフェニルホウ素、トリアルキルp-ブチルフェニルホウ素、トリアルキルm-ブチルフェニルホウ素、トリアルキルp-ブチルオキシフェニルホウ素、トリアルキルm-ブチルオキシフェニルホウ素、トリアルキルp-オクチルオキシフェニルホウ素及びトリアルキルm-オクチルオキシフェニルホウ素アルキル基はn-ブチル基、n-オクチル基及びn-ドデシル基等からなる群から選択される少なくとも1種であるのナトリウム塩、リチウム塩、カリウム塩、マグネシウム塩、テトラブチルアンモニウム塩、テトラメチルアンモニウム塩、テトラエチルアンモニウム塩、メチルピリジニウム塩、エチルピリジニウム塩、ブチルピリジニウム塩、メチルキノリニウム塩、エチルキノリニウム塩、ブチルキノリニウム塩等を挙げることができる。また、1分子中に2個のアリール基を有するボレート化合物としては、ジアルキルジフェニルホウ素、ジアルキルジp-クロロフェニルホウ素、ジアルキルジp-フロロフェニルホウ素、ジアルキルジ3,5-ビストリフロロメチルフェニルホウ素、ジアルキルジ[3,5-ビス1,1,1,3,3,3-ヘキサフロロ-2-メトキシ-2-プロピルフェニル]ホウ素、ジアルキルジp-ニトロフェニルホウ素、ジアルキルジm-ニトロフェニルホウ素、ジアルキルジp-ブチルフェニルホウ素、ジアルキルジm-ブチルフェニルホウ素、ジアルキルジp-ブチルオキシフェニルホウ素、ジアルキルジm-ブチルオキシフェニルホウ素、ジアルキルジp-オクチルオキシフェニルホウ素及びジアルキルジm-オクチルオキシフェニルホウ素アルキル基はn-ブチル基、n-オクチル基及びn-ドデシル基等からなる群から選択される少なくとも1種であるのナトリウム塩、リチウム塩、カリウム塩、マグネシウム塩、テトラブチルアンモニウム塩、テトラメチルアンモニウム塩、テトラエチルアンモニウム塩、メチルピリジニウム塩、エチルピリジニウム塩、ブチルピリジニウム塩、メチルキノリニウム塩、エチルキノリニウム塩ブチルキノリニウム塩等が挙げられる。さらに、1分子中に3個のアリール基を有するボレート化合物としては、モノアルキルトリフェニルホウ素、モノアルキルトリp-クロロフェニルホウ素、モノアルキルトリp-フロロフェニルホウ素、モノアルキルトリ3,5-ビストリフロロメチルフェニルホウ素、モノアルキルトリ[3,5-ビス1,1,1,3,3,3-ヘキサフロロ-2-メトキシ-2-プロピルフェニル]ホウ素、モノアルキルトリp-ニトロフェニルホウ素、モノアルキルトリm-ニトロフェニルホウ素、モノアルキルトリp-ブチルフェニルホウ素、モノアルキルトリm-ブチルフェニルホウ素、モノアルキルトリp-ブチルオキシフェニルホウ素、モノアルキルトリm-ブチルオキシフェニルホウ素、モノアルキルトリp-オクチルオキシフェニルホウ素及びモノアルキルトリm-オクチルオキシフェニルホウ素アルキル基はn-ブチル基、n-オクチル基又はn-ドデシル基等から選択される1種であるのナトリウム塩、リチウム塩、カリウム塩、マグネシウム塩、テトラブチルアンモニウム塩、テトラメチルアンモニウム塩、テトラエチルアンモニウム塩、メチルピリジニウム塩、エチルピリジニウム塩、ブチルピリジニウム塩、メチルキノリニウム塩、エチルキノリニウム塩、ブチルキノリニウム塩等が挙げられる。さらに1分子中に4個のアリール基を有するボレート化合物としては、テトラフェニルホウ素、テトラキスp-クロロフェニルホウ素、テトラキスp-フロロフェニルホウ素、テトラキス3,5-ビストリフロロメチルフェニルホウ素、テトラキス[3,5-ビス1,1,1,3,3,3-ヘキサフロロ-2-メトキシ-2-プロピルフェニル]ホウ素、テトラキスp-ニトロフェニルホウ素、テトラキスm-ニトロフェニルホウ素、テトラキスp-ブチルフェニルホウ素、テトラキスm-ブチルフェニルホウ素、テトラキスp-ブチルオキシフェニルホウ素、テトラキスm-ブチルオキシフェニルホウ素、テトラキスp-オクチルオキシフェニルホウ素、テトラキスm-オクチルオキシフェニルホウ素、p-フロロフェニルトリフェニルホウ素、3,5-ビストリフロロメチルフェニルトリフェニルホウ素、p-ニトロフェニルトリフェニルホウ素、m-ブチルオキシフェニルトリフェニルホウ素、p-ブチルオキシフェニルトリフェニルホウ素、m-オクチルオキシフェニルトリフェニルホウ素及びp-オクチルオキシフェニルトリフェニルホウ素のナトリウム塩、リチウム塩、カリウム塩、マグネシウム塩、テトラブチルアンモニウム塩、テトラメチルアンモニウム塩、テトラエチルアンモニウム塩、メチルピリジニウム塩、エチルピリジニウム塩、ブチルピリジニウム塩、メチルキノリニウム塩、エチルキノリニウム塩ブチルキノリニウム塩等が挙げられる。これらアリールボレート化合物の中でも、保存安定性の観点から、1分子中に3個又は4個のアリール基を有するボレート化合物を用いることがより好ましい。また、これらアリールボレート化合物は1種又は2種以上を混合して用いることも可能である。重合促進剤Fとして用いられるバルビツール酸誘導体としては、バルビツール酸、1,3-ジメチルバルビツール酸、1,3-ジフェニルバルビツール酸、1,5-ジメチルバルビツール酸、5-ブチルバルビツール酸、5-エチルバルビツール酸、5-イソプロピルバルビツール酸、5-シクロヘキシルバルビツール酸、1,3,5-トリメチルバルビツール酸、1,3-ジメチル-5-エチルバルビツール酸、1,3-ジメチル-n-ブチルバルビツール酸、1,3-ジメチル-5-イソブチルバルビツール酸、1,3-ジメチルバルビツール酸、1,3-ジメチル-5-シクロペンチルバルビツール酸、1,3-ジメチル-5-シクロヘキシルバルビツール酸、1,3-ジメチル-5-フェニルバルビツール酸、1-シクロヘキシル-1-エチルバルビツール酸、1-ベンジル-5-フェニルバルビツール酸、5-メチルバルビツール酸、5-プロピルバルビツール酸、1,5-ジエチルバルビツール酸、1-エチル-5-メチルバルビツール酸、1-エチル-5-イソブチルバルビツール酸、1,3-ジエチル-5-ブチルバルビツール酸、1-シクロヘキシル-5-メチルバルビツール酸、1-シクロヘキシル-5-エチルバルビツール酸、1-シクロヘキシル-5-オクチルバルビツール酸、1-シクロヘキシル-5-ヘキシルバルビツール酸、5-ブチル-1-シクロヘキシルバルビツール酸、1-ベンジル-5-フェニルバルビツール酸及びチオバルビツール酸類、ならびにこれらの塩特にアルカリ金属又はアルカリ土類金属類が好ましいが挙げられ、これらバルビツール酸類の塩としては、例えば、5-ブチルバルビツール酸ナトリウム、1,3,5-トリメチルバルビツール酸ナトリウム及び1-シクロヘキシル-5-エチルバルビツール酸ナトリウム等が例示される。特に好適なバルビツール酸誘導体としては、5-ブチルバルビツール酸、1,3,5-トリメチルバルビツール酸、1-シクロヘキシル-5-エチルバルビツール酸、1-ベンジル-5-フェニルバルビツール酸、及びこれらバルビツール酸類のナトリウム塩が挙げられる。重合促進剤Fとして用いられるトリアジン化合物としては、例えば、2,4,6-トリストリクロロメチル-s-トリアジン、2,4,6-トリストリブロモメチル-s-トリアジン、2-メチル-4,6-ビストリクロロメチル-s-トリアジン、2-メチル-4,6-ビストリブロモメチル-s-トリアジン、2-フェニル-4,6-ビストリクロロメチル-s-トリアジン、2-p-メトキシフェニル-4,6-ビストリクロロメチル-s-トリアジン、2-p-メチルチオフェニル-4,6-ビストリクロロメチル-s-トリアジン、2-p-クロロフェニル-4,6-ビストリクロロメチル-s-トリアジン、2-2,4-ジクロロフェニル-4,6-ビストリクロロメチル-s-トリアジン、2-p-ブロモフェニル-4,6-ビストリクロロメチル-s-トリアジン、2-p-トリル-4,6-ビストリクロロメチル-s-トリアジン、2-n-プロピル-4,6-ビストリクロロメチル-s-トリアジン、2-α,α,β-トリクロロエチル-4,6-ビストリクロロメチル-s-トリアジン、2-スチリル-4,6-ビストリクロロメチル-s-トリアジン、2-[2-p-メトキシフェニルエテニル]-4,6-ビストリクロロメチル-s-トリアジン、2-[2-o-メトキシフェニルエテニル]-4,6-ビストリクロロメチル-s-トリアジン、2-[2-p-ブトキシフェニルエテニル]-4,6-ビストリクロロメチル-s-トリアジン、2-[2-3,4-ジメトキシフェニルエテニル]-4,6-ビストリクロロメチル-s-トリアジン、2-[2-3,4,5-トリメトキシフェニルエテニル]-4,6-ビストリクロロメチル-s-トリアジン、2-1-ナフチル-4,6-ビストリクロロメチル-s-トリアジン、2-4-ビフェニリル-4,6-ビストリクロロメチル-s-トリアジン、2-[2-{N,N-ビス2-ヒドロキシエチルアミノ}エトキシ]-4,6-ビストリクロロメチル-s-トリアジン、2-[2-{N-ヒドロキシエチル-N-エチルアミノ}エトキシ]-4,6-ビストリクロロメチル-s-トリアジン、2-[2-{N-ヒドロキシエチル-N-メチルアミノ}エトキシ]-4,6-ビストリクロロメチル-s-トリアジン、2-[2-{N,N-ジアリルアミノ}エトキシ]-4,6-ビストリクロロメチル-s-トリアジン等が例示される。上記で例示したトリアジン化合物の中で特に好ましいものは、重合活性の点で2,4,6-トリストリクロロメチル-s-トリアジンであり、また保存安定性の点で、2-フェニル-4,6-ビストリクロロメチル-s-トリアジン、2-p-クロロフェニル-4,6-ビストリクロロメチル-s-トリアジン、及び2-4-ビフェニリル-4,6-ビストリクロロメチル-s-トリアジンである。上記トリアジン化合物は1種又は2種以上を混合して用いても構わない。重合促進剤Fとして用いられる銅化合物としては、例えば、アセチルアセトン銅、酢酸第2銅、オレイン酸銅、塩化第2銅、臭化第2銅等が好適に用いられる。重合促進剤Fとして用いられるスズ化合物としては、例えば、ジ-n-ブチル錫ジマレート、ジ-n-オクチル錫ジマレート、ジ-n-オクチル錫ジラウレート、ジ-n-ブチル錫ジラウレート等が挙げられる。特に好適なスズ化合物は、ジ-n-オクチル錫ジラウレート及びジ-n-ブチル錫ジラウレートである。重合促進剤Fとして用いられるバナジウム化合物は、好ましくはIV価及び/又はV価のバナジウム化合物類である。IV価及び/又はV価のバナジウム化合物類としては、例えば、四酸化二バナジウムIV、酸化バナジウムアセチルアセトナートIV、シュウ酸バナジルIV、硫酸バナジルIV、オキソビス1-フェニル-1,3-ブタンジオネートバナジウムIV、ビスマルトラートオキソバナジウムIV、五酸化バナジウムV、メタバナジン酸ナトリウムV、メタバナジン酸アンモンV等の特開2003-96122号公報に記載されている化合物が挙げられる。重合促進剤Fとして用いられるハロゲン化合物としては、例えば、ジラウリルジメチルアンモニウムクロライド、ラウリルジメチルベンジルアンモニウムクロライド、ベンジルトリメチルアンモニウムクロライド、テトラメチルアンモニウムクロライド、ベンジルジメチルセチルアンモニウムクロライド、ジラウリルジメチルアンモニウムブロマイド等が好適に用いられる。重合促進剤Fとして用いられるアルデヒド類としては、例えば、テレフタルアルデヒドやベンズアルデヒド誘導体等が挙げられる。ベンズアルデヒド誘導体としては、ジメチルアミノベンズアルデヒド、p-メチルオキシベンズアルデヒド、p-エチルオキシベンズアルデヒド、p-n-オクチルオキシベンズアルデヒド等が挙げられる。これらの中でも、硬化性の観点から、p-n-オクチルオキシベンズアルデヒドが好ましく用いられる。重合促進剤Fとして用いられるチオール化合物としては、例えば、3-メルカプトプロピルトリメトキシシラン、2-メルカプトベンゾオキサゾール、デカンチオール、チオ安息香酸等が挙げられる。本発明に用いられる重合促進剤Fの配合量は特に限定されないが、得られる組成物の硬化性等の観点からは、重合性単量体成分の全量100質量部に対して、重合促進剤Fを0.001~30質量部含有してなることが好ましい。重合促進剤Fの配合量が0.001質量部未満の場合、重合が十分に進行せず、機械的強度、又は、接着力の低下を招くおそれがあり、より好適には0.05質量部以上である。一方、重合促進剤Fの配合量が30質量部を超える場合、重合開始剤自体の重合性能が低い場合には、十分な機械的強度が得られなくなる、又は、十分な接着強度が得られなくなるおそれがあり、さらには組成物からの析出を招くおそれがあるため、より好適には20質量部以下である。本発明の歯科用組成物に、実施態様によっては、さらにフィラーGを配合することが好ましい。このようなフィラーは、通常、有機フィラー、無機フィラー及び有機-無機複合フィラーに大別される。有機フィラーの素材としては、例えばポリメタクリル酸メチル、ポリメタクリル酸エチル、メタクリル酸メチル-メタクリル酸エチル共重合体、架橋型ポリメタクリル酸メチル、架橋型ポリメタクリル酸エチル、ポリアミド、ポリ塩化ビニル、ポリスチレン、クロロプレンゴム、ニトリルゴム、エチレン-酢酸ビニル共重合体、スチレン-ブタジエン共重合体、アクリロニトリル-スチレン共重合体、アクリロニトリル-スチレン-ブタジエン共重合体等が挙げられ、これらは単独で又は2種以上の混合物として用いることができる。有機フィラーの形状は特に限定されず、フィラーの粒子径を適宜選択して使用することができる。得られる組成物のハンドリング性及び機械的強度等の観点から、前記有機フィラーの平均粒子径は、0.001~50μmであることが好ましく、0.001~10μmであることがより好ましい。無機フィラーの素材としては、石英、シリカ、アルミナ、シリカ-チタニア、シリカ-チタニア-酸化バリウム、シリカ-ジルコニア、シリカ-アルミナ、フッ化イッテルビウム、ランタンガラス、ホウケイ酸ガラス、ソーダガラス、バリウムガラス、ストロンチウムガラス、ガラスセラミック、アルミノシリケートガラス、バリウムボロアルミノシリケートガラス、ストロンチウムボロアルミノシリケートガラス、フルオロアルミノシリケートガラス、カルシウムフルオロアルミノシリケートガラス、ストロンチウムフルオロアルミノシリケートガラス、バリウムフルオロアルミノシリケートガラス、ストロンチウムカルシウムフルオロアルミノシリケートガラス等が挙げられる。これらもまた、単独で又は、2種以上を混合して用いることができる。無機フィラーの形状は特に限定されず、フィラーの粒子径を適宜選択して使用することができる。得られる組成物のハンドリング性及び機械強度等の観点から、前記無機フィラーの平均粒子径は0.001~50μmであることが好ましく、0.001~10μmであることがより好ましい。無機フィラーの形状としては、不定形フィラー及び球状フィラーが挙げられる。組成物の機械強度を向上させる観点からは、前記無機フィラーとして球状フィラーを用いることが好ましい。さらに、前記球状フィラーを用いた場合、本発明の歯科用組成物を歯科用コンポジットレジンとして用いた場合に、表面滑沢性に優れたコンポジットレジンが得られるという利点もある。ここで球状フィラーとは、走査型電子顕微鏡以下、SEMと略すでフィラーの写真を撮り、その単位視野内に観察される粒子が丸みをおびており、その最大径に直交する方向の粒子径をその最大径で割った平均均斉度が0.6以上であるフィラーである。前記球状フィラーの平均粒子径は好ましくは0.1~5μmである。平均粒子径が0.1μm未満の場合、組成物中の球状フィラーの充填率が低下し、機械的強度が低くなるおそれがある。一方、平均粒子径が5μmを超える場合、前記球状フィラーの表面積が低下し、高い機械的強度を有する硬化体が得られないおそれがある。前記無機フィラーは、組成物の流動性を調整するため、必要に応じてシランカップリング剤等の公知の表面処理剤で予め表面処理してから用いてもよい。かかる表面処理剤としては、例えば、ビニルトリメトキシシラン、ビニルトリエトキシシラン、ビニルトリクロロシラン、ビニルトリβ-メトキシエトキシシラン、γ-メタクリロイルオキシプロピルトリメトキシシラン、11-メタクリロイルオキシウンデシルトリメトキシシラン、γ-グリシドキシプロピルトリメトキシシラン、γ-メルカプトプロピルトリメトキシシラン、γ-アミノプロピルトリエトキシシラン等が挙げられる。本発明で用いられる有機-無機複合フィラーとは、上述の無機フィラーにモノマー化合物を予め添加し、ペースト状にした後に重合させ、粉砕することにより得られるものである。前記有機-無機複合フィラーとしては、例えば、TMPTフィラートリメチロールプロパンメタクリレートとシリカフィラーを混和、重合させた後に粉砕したもの等を用いることができる。前記有機-無機複合フィラーの形状は特に限定されず、フィラーの粒子径を適宜選択して使用することができる。得られる組成物のハンドリング性及び機械的強度等の観点から、前記有機-無機複合フィラーの平均粒子径は、0.001~50μmであることが好ましく、0.001~10μmであることがより好ましい。フィラーの屈折率と重合体成分の屈折率との差が小さい程、透明性が高まることから、フィラーとしては、屈折率が1.5~1.7、さらに1.55~1.65、とりわけ1.55~1.60、のものを使用することが特に好ましい。審美性の観点から特に好ましいフィラーとしては、バリウムガラス、ランタンガラス、フッ化イッテルビウム等が挙げられる。本発明に用いられるフィラーGの配合量は特に限定されず、重合性単量体成分の全量100質量部に対して、フィラーGを1~1000質量部が好ましい。フィラーGの好適な配合量は、用いられる実施態様によって大幅に異なるので、後述する本発明の歯科用組成物の具体的な実施態様の説明と併せて、各実施態様に応じたフィラーGの好適な配合量を示すこととする。本発明の歯科用組成物は、その具体的な実施態様によっては、溶媒Hを含むことが好ましい。溶媒としては、水I、有機溶媒J、及びこれらの混合溶媒等が挙げられる。本発明の歯科用組成物が水Iを含む場合には、優れた接着強度を示すとともに優れた接着耐久性を示す。水Iの含有量としては、重合性単量体成分の全量100質量部に対して水Iを6~2000質量部が好ましい。水Iの含有量が6質量部未満の場合、コラーゲン層へのモノマーの浸透性が不十分となり、接着強度が低下するおそれがある。一方、水Iの含有量が2000質量部を超える場合、モノマーの重合性が低下し、接着強度が低下するとともに接着耐久性が低下するおそれがある。水Iの含有量は、7質量部以上であることがより好ましく、10質量部以上であることがさらに好ましい。また、水Iの含有量は、1500質量部以下であることがより好ましい。水Iは、悪影響を及ぼすような不純物を含有していないことが好ましく、蒸留水又はイオン交換水が好ましい。有機溶媒Jとしては、メタノール、エタノール、プロパノール、ブタノール、アセトン、メチルエチルケトン、ヘキサン、トルエン、クロロホルム、酢酸エチル、酢酸ブチル等が挙げられる。これらの中でも、生体に対する安全性と、揮発性に基づく除去の容易さの双方を勘案した場合、有機溶媒Jが水溶性有機溶媒であることが好ましく、具体的には、エタノール又はアセトンが好ましく用いられる。前記有機溶媒Jの含有量は、特に限定されず、実施態様によっては前記有機溶媒Jの配合を必要としないものもある。前記有機溶媒を用いる実施態様においては、重合性単量体成分の全量100質量部に対して、有機溶媒Jを1~2000質量部含有してなることが好ましい。前記有機溶媒Jの好適な配合量は、用いられる実施態様によって大幅に異なるので、後述する本発明の歯科用組成物の具体的な実施態様の説明と併せて、各実施態様に応じた前記有機溶媒Jの好適な配合量を示すこととする。この他、本発明の歯科用組成物には、本発明の効果を阻害しない範囲で重合禁止剤、紫外線吸収剤、増粘剤、着色剤、抗菌剤、香料等を配合してもよい。本発明の歯科用組成物は、歯科用コンポジットレジン、歯科用接着材、歯科用セメントレジンセメント、グラスアイオノマーセメント、レジン強化型グラスアイオノマーセメント、歯科用プライマー、小窩裂溝填塞材、義歯床用レジン等の歯科用材料に用いることができ、中でも、歯科用コンポジットレジン、歯科用接着材、歯科用セメント、及び、歯科用プライマーとして好適に用いられる。本発明の歯科用組成物を用いたこれらの歯科用材料は、機械的強度が高く、操作性が良好である。また、本発明の歯科用組成物は、他の形態として、歯科用組成物を硬化して作製される人工歯、CAD/CAM用レジンブロックとして用いることもできる。以下、実施例及び比較例を挙げて本発明を詳細に説明するが、本発明は、これら実施例に限定されるものではない。実施例1下記反応により、式Aで表されるアダマンタン誘導体を合成した。還流冷却器、温度計、攪拌機、窒素導入管を取り付けた500mlの四つ口フラスコに、トリエチルアミン[31.76g、0.306mol]、1,3-アダマンタンメタノール[30g、0.157mol]、DMF[300ml]を仕込み、攪拌しながら60°Cまで加熱した。その後、2-アクリロイルオキシエチルイソシアネートカレンズAOI、昭和電工製[43.14g、0.306mol]をゆっくり滴下した。ガスクロマトグラフィGCで原料の消失を確認後、反応液を室温まで冷却した。その後、メチルイソブチルケトンMIBK、水を加え、MIBK相を水洗、濃縮し、粗体を得た。粗体をトルエン、ヘプタン混合溶媒で再結晶し、式Aで表されるアダマンタン誘導体を含む化合物を得た黄白色固体、収量60g、収率82、融点88°C。上記目的物について、1H-NMRスペクトル及び13C-NMRスペクトルを測定した。結果を以下に示す。1H-NMR500MHz:1.572H,1.75-1.910H,2.342H、3.54H、3.74H、4.24H、5.82H、6.12H、6.42H13C-NMR125MHz:31.56,34.33、40.2、40.35、45.01,49.26、63.7、74、75.6、128、131.4、155、166.1実施例2~4及び比較例1~3実施例1で作製したアダマンタン誘導体通称ADUA、又は、ビスフェノールAグリシジルジメタクリレート通称Bis-GMA、又は、2,2-ビス4-メタクリロイルオキシポリエトキシフェニルプロパンエトキシ基の平均付加モル数:2.6通称D2.6E、又は、2,2,4-トリメチルヘキサメチレンビス2-カルバモイルオキシエチルジメタクリレート通称UDMAの何れか1つの重合性単量体と、ジエチルアクリルアミドDEAAを、表1記載の重量部で混合し、得られた重合性単量体100重量部に対して、重合開始剤として、α-カンファーキノン0.2重量部、及び、重合促進剤として4-N,N-ジメチルアミノ安息香酸エチルエステル0.3重量部を溶解させ、重合性単量体組成物を得た。重合性単量体組成物30重量部と市販Baガラス表面処理済み品GM27884NF180-13silane、ショット社製70重量部を混合し、均一のペースト状になるまで乳鉢中でよく混練した。さらに、これを真空脱泡して、歯科用組成物を作製し、試験例1、2に従って、評価した。結果を表1に示す。試験例1機械的強度評価/曲げ強さ測定歯科用組成物を金型2mm×2mm×25mmに充填し、歯科用可視光照射機JETライト3000、モリタ社製を用いて、光照射20秒×表裏各5回を行い、試験片を作製した。試験片を37°C水中に24時間浸漬し、万能試験機インストロン社製を用いて、クロスヘッドスピード1mm/minで、3点曲げ試験法により、曲げ強さを測定した。尚、機械的強度として、曲げ強さ80MPa以上が、良好と判断した。試験例2操作性評価/稠度測定ガラス板に載せたポリエステルフィルムの上に、歯科用組成物0.1gを採取し、その上にポリエステルフィルムとガラス板を載せ、40gの分銅を置き、荷重を2分間加えて、円盤状試験片を作製した。円盤状試験片の平行切線間の最大部及び最小部の寸法を測定し、これの平均値を算出し、稠度を求めた。尚、操作性として、稠度25mm以上が、良好と判断した。実施例2~4の結果が示すように、実施例1で作製したアダマンタン誘導体を配合した歯科用組成物は、十分な機械的強度と優れた操作性を得ることができる。一方、比較例1の結果が示すように、Bis-GMAを配合した歯科用組成物は、十分な機械的強度を有するものの、操作性に劣る。また、比較例2、3が示すように、D2.6E、又は、UDMAを配合した歯科用組成物は、操作性に優れるものの、機械的強度が低い。"